(A) 본 명세서에서 정의된 바와 같은 식(I)으로 표현되는 반복단위, 본 명세서에서 정의된 바와 같은 식(II)로 표현되는 반복단위 및 본 명세서에서 정의된 바와 같은 식(III-a) 또는 식(III-b)로 표현되는 반복단위를 포함하는 수지; (B) 활성 광선 또는 방사선 조사 시에 산을 발생시킬 수 있는 화합물; 및 (C) 에틸 락테이트를 포함하는 용제를 포함하는 감활성광선성 또는 감방사선성 조성물 및 상기 조성물을 사용한 필름 및 패턴 형성 방법이 제공된다.
주어진 문장을 읽고 간략하게 요약해주세요.

문장: 
[ 발명의 명칭 ]
감활성광선성 또는 감방사선성 수지 조성물 및 그것을 사용한 패턴 형성 방법ACTINIC RAY-SENSITIVE OR RADIATION-SENSITIVE RESIN COMPOSITION AND PATTERN FORMING METHOD USING THE SAME
[ 기술분야 ]
본 발명은 VLSI제조 또는 고성능 마이크로칩 또는 기타 광가공 공정 등의 초마이크로리소그래피 공정의 사용에 적합한 감활성광선성 또는 감방사선성 수지 조성물 및 그것을 사용한 패턴 형성 방법에 관한 것이다. 보다 구체적으로는, 본 발명은 KrF 엑시머 레이져광, ArF 엑시머 레이져광, 전자빔, EUV 광 등을 사용함으로써 고정밀 패턴을 형성할 수 있는 감활성광선성 또는 감방사선 수지 조성물 및 그 조성물을 사용한 패턴 형성 방법에 관한 것이고, 즉, 본 발명은 KrF 엑시머 레이져광, ArF 엑시머 레이져광, 전자빔 또는 EUV 광을 사용함으로써 반도체 소자를 미세가공하기 위해 적절하게 사용가능한 감활성광선성 또는 감방사선성 레지스트 조성물 및 그 조성물을 사용한 패턴 형성 방법에 관한 것이다. 
[ 배경기술 ]
IC와 LSI 등의 반도체 장치 제조 공정에서, 포토레지스트 조성물을 사용한 리소그래피에 의한 미세가공은 종래부터 행해져 왔다. 최근, 직접회로의 집적도는 더욱 높아지고 있고 서브-미크론 또는 쿼터-미크론 영역에 있어서의 미세 패턴 형성이 요구되고 있다. 이 요구에 대응하기 위해서, 노광 파장이 예를 들면, g선에서 i선 또는 KrF 엑시머 레이저까지로 더욱 짧아지는 경향이 있다. 현재, 엑시머 레이저 이외에 전자빔, X-선 또는 EUV 광을 사용한 리소그래피의 개발이 진행되고 있다. 전자빔 또는 EUV 광을 사용한 리소그래피는 차세대 또는 차차세대 패턴 형성 기술로서 자리잡고 있고 고감도 고해상도 레지스트가 요구되고 있다. 또한, 22nm 이하의 선폭의 패턴 형성을 목표로 하는 이른바, 나노임프린트 공정에 있어서, 정교한 몰드의 제작을 위해 전자빔 리소그래피가 적용되는 것이 기대된다. 특히, 공정시간을 단축하기 위한 감도 상승은 매우 중요하나 전자빔 또는 EUV에 대한 포지티브 레지스트에 있어서, 감도 상승이 추구되어지면, 해상도의 감소뿐만 아니라 라인 에지 조도(LER)의 악화가 초래되고, 동시에 이들 특성을 만족시키는 레지스트의 개발이 강력하게 요구된다. 고감도는 고해상도와 양호한 LER과 트레이드-오프 관계이고, 이들 모든 특성들을 얼마나 만족시키는지가 매우 중요하다. 또한 ArF 또는 KrF 엑시머 레이져광을 사용한 리소그래피에서, 동일하게 고감도, 고해상도, 양호한 LER을 동시에 만족시키는 것이 중요한 과제이다. 또한, 금속 공정을 대표로 하는 공정에 있어서, 감도, 해상도, 포커스 관용도(DOF) 성능, LER, 스커트 트레일링(skirt trailing) 및 패턴 표면 조도는 관심 문제이다. 특히, LER과 패턴 표면 조도는 해상도와 트레이드-오프 관계에 있고, 단지 발생된 산의 확산성 상승만으로도 해상도의 감소가 초래된다. 이들 모든 특성들을 얼마나 만족시키는지는 매우 중요하다.  KrF 엑시머 레이져광, 전자빔 또는 EUV 광을 사용한 리소그래피 공정에 적합한 레지스트에 대해서, 산 촉매반응을 이용한 화학증폭형 레지스트가 감도를 상승시키는 관점으로부터 주로 사용된다. 포지티브 레지스트의 경우, 예를 들면, JP-A-2000-181065(여기에 사용된 "JP-A"란 "미심사 공개된 일본 특허 출원"을 의미한다)에서 기재된 바와 같이, 알칼리 수용액에서 불용성 또는 약간 용해되지만 산의 작용에 의해 알칼리 수용액에서는 용해되는 특성을 갖는 페놀성 폴리머와 산 발생제로 주로 구성된 화학 증폭형 레지스트 조성물은 효과적으로 사용되고 있다. 산-분해성기에 의해 보호된 수지를 함유한 다양한 포지티브 레지스트 조성물은 지금까지 알려져 왔다. 예를 들면, 유럽 특허 0919867은 아세탈기에 의해 보호된 폴리히드록시스티렌 수지를 사용한 레지스트 조성물이 기재되어 있고, JP-A-2000-284482는 두 개의 다른 산-분해성기에 의해 보호된 폴리스티렌 수지를 사용한 레지스트 조성물이 기재되어 있고, 일본 특허 3544217은 레지스트 용제로서 에틸 락테이트, 프로필렌 글리콜 알킬 에테르 및/또는 프로필렌 글리콜 알킬 에테르 아세테이트를 사용한 레지스트 조성물이 기재되어 있다.그러나, 현재, 개선하기 위한 모든 시도들에 있어서 고감도, 고해상도, 넓은 포커스 관용도(DOF) 성능, LER의 개선, 스커트 트레일링의 감소와 패턴 표면 조도의 감소가 동시에 만족될 수는 없다. 
[ 발명의 개요 ]
본 발명의 목적은 활성 광선 또는 방사선, 특히 전자빔, X-선, KrF 엑시머 레이져광 또는 ArF 엑시머 레이져광을 사용함으로써 반도체 장치를 미세가공하는데 있어서 성능을 강화하기 위한 기술적인 과제를 해결하기 위한 것이고, 또한 감도와 해상도가 높고 포커스 관용도(DOF)와 라인 에지 조도(LER)에 대한 성능이 우수하며, 스커트 트레일링과 패턴 표면 조도에 있어서 패턴이 감소될 수 있는 감활성광선성 또는 감방사선성 수지 조성물 및 그 조성물을 사용한 패턴 형성 방법을 제공하기 위한 것이다.본 발명은 이하 구성으로 달성될 수 있다. (1) (A) 하기 식(I)으로 표현되는 반복단위, 하기 식(II)로 표현되는 반복단위 및 하기 식(III-a) 또는 (III-b)로 표현되는 반복 단위를 포함하는 수지;(B) 활성 광선 또는 방사선 조사 시에 산을 발생시킬 수 있는 화합물; 및(C) 용제를 포함하는 감활성광선성 또는 감방사선성 수지 조성물로서:상기 용제(C)는 에틸 락테이트를 함유하는 것을 특징으로 하는 감활성광선성 또는 감방사선성 수지 조성물. [식(II)에 있어서, R1 및 R2는 각각 독립적으로 수소원자, 알킬기 또는 시클로알킬기를 나타내고 R3은 알킬기를 나타내고; 식(III-a)에 있어서, R1 및 R2는 각각 독립적으로 수소원자, 알킬기 또는 시클로알킬기를 나타내고, R4는 시클로알킬기를 포함하는 기를 나타내고; 식(III-b)에 있어서, R5는 수소원자 또는 알킬기를 나타내고 R6은 시클로알킬기를 함유한 기를 나타낸다](2) 상기 (1)에 있어서,식(II)에 있어서, R1 및 R2 중 어느 하나는 수소원자이고;식(III-a)에 있어서, R1 및 R2 중 어느 하나는 수소인 것을 특징으로 하는 감활성광선성 또는 감방사선성 수지 조성물.(3) 상기 (1) 또는 (2)에 있어서,식(III-a) 또는 (III-b)로 표현되는 반복단위는 하기 식(III-a') 또는 (III-b')에 의해 표현되는 반복단위인 것을 특징으로 하는 감활성광선성 또는 감방사선성 수지 조성물.[식(III-a')에 있어서, R1 및 R2는 각각 독립적으로 수소원자, 알킬기 또는 시클로알킬기를 나타내고, R7은 시클로알킬기를 나타내며, q는 0이상의 정수를 나타내고;식(III-b')에 있어서, R5는 수소원자 또는 알킬기를 나타내고, R8은 시클로알킬기를 나타내고, r은 0 이상의 정수를 나타낸다](4) 상기 (3)에 있어서,식(III-a')에 있어서, q는 0~2의 정수이고;식(III-b')에 있어서, r은 0 또는 1의 정수인 것을 특징으로 하는 감활성광선성 또는 감방사선성 수지 조성물.(5) 상기 (1) 내지 (4) 중 어느 하나에 있어서, 식(III-a) 또는 (III-b)로 표현되는 반복단위의 비율은 수지(A)의 모든 반복단위에 대하여 1~30몰%인 것을 특징으로 하는 감활성광선성 또는 감방사선성 수지 조성물.(6) 상기 (1) 내지 (5) 중 어느 하나에 있어서,식(III-a) 또는 (III-b)로 표현되는 반복단위는 식(III-b)로 표현되는 반복단위이고, 식(III-b)에서 R6으로 표현되는 시클로알킬기를 함유한 기는 산의 작용에 의해 탈리될 수 없는 기인 것을 특징으로 하는 감활성광선성 또는 감방사선성 수지 조성물. (7) 상기 (1) 내지 (6) 중 어느 하나에 있어서,에틸 락테이트의 비율은 용제(C)의 총량에 대해서 10~40질량%인 것을 특징으로 하는 감활성광선성 또는 감방사선성 수지 조성물.(8) 상기 (1) 내지 (7) 중 어느 하나에 있어서, 화합물(B)는 디아조디술폰 화합물 및 술폰염 중 적어도 어느 하나를 포함하는 것을 특징으로 하는 감활성광선성 또는 감방사선성 수지 조성물.(9) 상기 (1) 내지 (8) 중 어느 하나에 기재된 감활성광선성 또는 감방사선성 수지 조성물로 형성되는 것을 특징으로 하는 필름.(10) 상기 (1) 내지 (8) 중 어느 하나에 기재된 감활성광선성 또는 감방사선성 수지 조성물로 필름을 형성하는 공정; 및상기 필름을 노광 및 현상하는 공정을 포함하는 것을 특징을 하는 패턴 형성 방법.
[ 도면의 간단한 설명 ]
도 1은 실시예에서의 패턴의 평가 방법을 설명하기 위한 도면이다.
[ 발명을 실시하기 위한 구체적인 내용 ]
본 발명은 이하에 상세하게 설명된다.또한, 본 발명에서 기(원자단)가 치환되었는지 치환되지 않았는지 여부가 구체적으로 명시되지 않으면, 상기 기는 치환기를 갖는 기와 치환기를 갖지 않는 기 둘 다를 포함한다. 예를 들면, "알킬기"는 치환기를 갖지 않는 알킬기(미치환 알킬기)뿐만 아니라 치환기를 갖는 알킬기(치환 알킬기)를 포함한다.본 발명에서, "활성 광선" 또는 "방사선" 이란, 예를 들면, 수은 램프의 휘선 스펙트럼, 엑시머 레이져로 대표되는 원자외선, 극자외선(EUV 광), X-선 또는 전자빔을 가리킨다. 또한, 본 발명에서 "광"은 활성 광선 또는 방사선을 의미한다.또한, 본 발명에서, 별도의 표시가 없으면 "노광"은 수은 램프, 엑시머 레이져로 대표되는 원자외선, X-선, EUV 광으로의 노광 등 뿐만 아니라 전자빔과 이온빔등의 입자선에 의한 리소그래피를 포함한다. [1] 수지(A)본 발명의 감활성광선성 또는 감방사선성 수지 조성물은 하기 식(I)으로 표현되는 반복단위, 하기 식(II)으로 표현되는 반복단위 및 하기 식(III-a) 또는(III-b)으로 표현되는 반복단위를 포함한 수지(A)(이하, "수지(A)"라 기재되는 경우도 있음)를 포함한다:(식(II)에 있어서, R1 및 R2는 각각 독립적으로 수소원자, 알킬기 또는 시클로알킬기를 나타내고, R3은 알킬기를 나타내고;식(III-a)에 있어서, R1 및 R2는 각각 독립적으로 수소원자, 알킬기 또는 시클로알킬기를 나타내고, R4는 시클로알킬기를 함유한 기를 나타내고; 식(III-b)에 있어서, R5는 수소원자 또는 알킬기를 나타내고, R6은 시클로알킬기를 함유한 기를 나타낸다.)식(I)으로 표현되는 반복단위는 이하에 설명된다. 본 발명에서, 수지(A)는 식(I)으로 표현되는 반복단위로서, 식(I-a)로 표현되는 반복단위 및 식(I-b)로 표현되는 반복단위 중 적어도 어느 하나를 포함하는 것이 바람직하고 둘 다 포함해도 좋다. 둘 다 포함한 경우, 한 종류의 수지는 식(I-a)로 표현되는 반복단위 및 식(I-b)로 표현되는 반복단위 모두를 포함해도 좋으나, 두 종류 이상의 수지(A)가 결합하여 사용될 때, 식(I-a)로 표현되는 반복단위를 함유한 수지 및 식(I-b)로 표현되는 반복단위를 함유한 또 다른 수지가 혼합되어도 좋다.수지(A)에서 식(I)으로 표현되는 반복단위의 조성비는 수지(A)의 모든 반복단위에 대하여 55~85몰%인 것이 바람직하다. 수지(A)가 식(I)으로 표현되는 반복단위와 같은 식(I-a)로 표현되는 반복단위를 포함하는 경우, 식(I-a)로 표현되는 반복단위의 조성비는 수지(A)의 모든 반복단위에 대하여 55~75몰%인 것이 바람직하고, 또한 수지(A)가 식(I-b)로 표현되는 반복단위를 더 포함하는 경우, 식(I-b)로 표현되는 반복단위의 조성비는 수지(A)의 모든 반복단위에 대하여 0~20몰%인 것이 바람직하다. 식(I)으로 표현되는 반복단위의 조성비는 양호한 패턴 프로파일과 결함 성능을 모두 만족시키기 위한 관점으로부터 상기 범위가 바람직하다. 식(II)로 표현되는 반복단위는 이하에 설명된다. 식(II)로 표현되는 반복단위는 다음 구조로 나타내어진다:(식 중 R1 및 R2는 각각 독립적으로 수소원자, 알킬기 또는 시클로알킬기를 나타내고, R3은 알킬기를 나타낸다)R1, R2 및 R3으로서 알칼기는 치환기를 가질 수 있고 직쇄상 또는 분기상 중 어느 하나일 수 있다. 직쇄상 알킬기는 1~30개의 탄소수를 갖는 직쇄상 알킬기가 바람직하고, 1~20개인 것이 보다 바람직하고. 또한 그것의 예로는 메틸기, 에틸기, n-프로필기, n-부틸기, sec-부틸기, tert-부틸기, n-펜틸기, n-헥실기, n-헵틸기, n-옥틸기, n-노닐기 및 n-데카닐기를 포함한다. 분기상 알킬기는 3~30개의 탄소수를 갖는 분기상 알킬기가 바람직하고, 3~20개인 것이 보다 바람직하고, 또한 그것의 예로는 i-프로필기, i-부틸기, tert-부틸기, i-펜틸기, tert-펜틸기, i-헥실기, tert-헥실기, i-헵틸기, tert-헵틸기, i-옥틸기, tert-옥틸기, i-노닐기 및 tert-데카노일기를 포함한다. R1 및 R2로서 알킬기는 1~3개의 탄소수를 갖는 알킬기가 바람직하고, 메틸기, 에틸기 또는 i-프로필기가 보다 바람직하며, 메틸기가 더욱 더 바람직하다. R3으로서 알킬기는 1~6개의 탄소수를 갖는 알킬기가 바람직하고, 메틸기, 에틸기, i-프로필기 또는 n-펜틸기가 보다 바람직하며, 에틸기가 더욱 더 바람직하다. R1 및 R2로서 시클로알킬기는 치환기를 가질 수 있다. 시클로알킬기는 단환 또는 다환이어도 좋은 시클로알킬기를 포함하고, 시클로프로필기, 시클로펜틸기 및 시클로헥실기 등의 3~8개의 탄소수를 갖는 단환의 시클로알킬기가 바람직하다. 시클로알킬기의 예로 비시클로알킬기 및 트리시클로알킬기를 포함한다. R1 및 R2로서 시클로알킬기는 단환의 시클로알킬기가 바람직하고 시클로헥실기가 바람직하다. 상기 알킬기 및 시클로알킬기가 가져도 좋은 치환기의 예로는 히드록실기, 시클로알킬기(그것의 구체적인 예는 R1 및 R2로서의 시클로알킬기의 구체적인 예와 같은 것이다.), 할로겐원자(예를 들면, 불소, 염소, 브롬, 요오드), 니트로기, 시아노기, 메톡시기, 에톡시기, 히드록시에톡시기, 프로폭시기, 히드록시 프로폭시기, n-부톡시기, 이소부톡시기, sec-부톡시기 및 tert-부톡시기 등의 알콕시기, 메톡시카르보닐기 및 에톡시카르보닐기 등의 알콕시카르보닐기, 벤질기, 페네틸기 및 쿠밀기 등의 아랄킬기, 아랄킬옥시기, 포르밀기, 아세틸기, 부티릴기, 벤조일기, 신나밀기 및 발레릴기 등의 아실기, 부티릴옥시기 등의 아실옥시기, 비닐기, 프로페닐기, 알릴기 및 부테닐기 등의 알케닐기, 비닐옥시기, 프로페닐옥시기, 알릴옥시기 및 부테닐옥시기 등의 알케닐옥시기, 페닐기, 나프틸기, 안트릴기, 페난트릴기, 인데닐기, 아세나프테닐기, 플루오레닐기 및 피레닐기 등의 아릴기, 페녹시기등의 아릴옥시기, 벤조일옥시기 등의 아릴옥시카르보닐기 및 이러한 기와 2가의 연결기(예를 들면, 페닐렌기, 에테르기, 티오에테르기, 카르보닐기, 에스테르기, 아미드기, 우레탄기, 우레일렌기)가 결합함으로써 형성되는 기를 포함한다. 시클로알킬기가 가져도 좋은 치환기의 예로는 상기 명시된 기 이외에 알킬기가 더 포함되고, 이 알킬기의 구체적인 예는 R1 및 R2로서의 알킬기의 구체적인 예와 같다.상기 치환기의 탄소수는 15개 이하인 것이 바람직하다.식(II)로 표현되는 반복단위에 있어서, 산에 의한 탈보호 반응성의 관점에서  R1 및 R2 중 어느 하나는 수소원자인 것이 바람직하다.수지(A)에서 식(II)로 표현되는 반복단위의 조성비는 수지(A)의 모든 반복단위에 대하여 14~40몰%인 것이 바람직하다.    식(II)로 표현되는 반복단위에 대한 구조의 구체적인 예는 이하에 명시되어 있으나 본 발명은 이들에 한정되지 않는다.        식(III-a) 또는 식(III-b)로 표현되는 반복단위는 이하에 설명된다. 식(III-a)로 표현되는 반복단위와 식(III-b)로 표현되는 반복단위는 측쇄에 시클로알킬기를 가지고, 이유는 명확하게 알려져 있지 않지만, 이러한 측쇄에 시클로알킬기를 갖는 반복단위를 포함하고 식(I)으로 표현되는 반복단위와 식(II)으로 표현되는 반복단위를 함유한 수지가 상기 레지스트 조성물에 포함될 때, 본 발명의 효과가 얻어진다. 식(III-a)로 표현되는 반복단위와 식(III-b)로 표현되는 반복단위는 각각 하기 구조로 나타내어진다:식(III-a)로 표현되는 반복단위는 이하에 설명된다. 식(III-a)로 표현되는 반복단위에서, R1 및 R2는 각각 독립적으로 수소원자, 알킬기 또는 시클로알킬기를 나타낸다.R1 및 R2로서 알킬기의 구체적인 예 및 바람직한 예는 식(II)의 R1과 R2로서의 알킬기에 대해 상술한 것과 동일하다.R1 및 R2로서 시클로알킬기의 구체적인 예와 바람직한 예는 식(II)의 R1 및 R2로서의 시클로알킬기에 대해 상술한 것과 동일하다.  또한 식(III-a)로 표현되는 반복단위에서, 반응성을 고려하여 R1 및 R2 중 어느 하나가 수소원자인 것이 바람직하다.식(III-a)로 표현되는 반복단위에서, R4는 시클로알킬기를 함유한 기를 나타낸다. R4로서 시클로알킬기 함유기에서 시클로알킬기의 구체적인 예와 바람직한 예는 식(II)의 R1 및 R2로서의 시클로알킬기에 대해 기재된 것과 동일하지만, 단환의 시클로알킬기가 다환의 시클로알킬기보다 바람직하다.   R4로서 시클로알킬기 함유기는 치환기를 가질 수 있다. 시클로알킬기를 함유한 기가 가질 수 있는 치환기의 구체적인 예는 식(II)에서 R1 및 R2로서의 시클로알킬기가 가질 수 있는 치환기의 것과 동일하다. R4로서 시클로알킬기 함유기는 시클로알킬기 자체 이외에 하나 이상의 2가 연결기(예를 들면, 알킬렌기, 페닐렌기, 에테르기, 티오에테르기, 카르보닐기, 에스테르기, 아미드기, 우레탄기, 우레아기)와 시클로알킬기를 조합함으로써 형성된 기가 포함되지만, 시클로알킬기 함유 알킬기(알킬렌기와 시클로알킬렌기를 조합함으로써 형성된 기)가 바람직하다.  시클로알킬기를 함유한 기의 총 탄소수는 3~20개인 것이 바람직하다. 식(III-a)로 표현되는 반복단위는 식(III-a')로 표현되는 반복단위가 바람직하다. 식(III-a')에서, R1 및 R2는 각각 독립적으로 수소원자, 알킬기 또는 시클로알킬기를 나타내고, R7은 시클로알킬기를 나타내고, q는 0 이상의 정수를 나타낸다. R1 및 R2로서의 알킬기의 구체적인 예와 바람직한 예는 식(II)에서 R1 및 R2로서의 알킬기에 대해 상술한 것과 동일하다.R1 및 R2로서의 시클로알킬기의 구체적인 예와 바람직한 예는 식(II)에서 R1 및 R2로서 시클로알킬기에 대해 상술한 것과 동일하다. R7로서의 시클로알킬기의 구체적인 예는 식(II)에서 R1 및 R2로서 시클로알킬기에 대해 상술한 것과 동일하다. 시클로알킬기는 3~8개의 탄소수를 갖는 단환 또는 다환의 시클로알킬기가 바람직하고, 그것의 바람직한 예는 시클로펜틸기, 시클로헥실기 및 2-비시클로-[2.2.1]-헵틸기를 포함한다. 단환의 시클로알킬기가 다환의 시클로알킬기보다 바람직하다.  R7에서 시클로알킬기는 치환기를 가질 수 있고, 치환기의 구체적인 예는 상기 R1 및 R2로서의 시클로알킬기가 가질 수 있는 치환기의 구체적인 예와 동일하다. 이들 중, 알킬기, 시클로알킬기, 아릴기 및 할로겐원자가 바람직하다. q는 0~2의 정수가 바람직하다.식(III-a) 또는 (III-a')로 표현되는 반복단위에 대한 구조의 구체적인 예는 아래에 열거되지만, 본 발명은 이들에 한정되지 않는다.    식(III-b)로 표현되는 반복단위는 이하에 설명된다. 식(III-b)로 표현되는 반복단위에서, R5는 수소원자 또는 알킬기를 나타낸다. R5로서 알킬기는 치환기를 가질 수 있고, R5로서의 알킬기 및 알킬기가 가질 수 있는 치환기의 구체적인 예와 바람직한 예는 식(II)에서 R1 및 R2로서의 알킬기에 대해 상술한 것과 동일하다. 특히, R5는 메틸기가 바람직하다. R6는 시클로알킬기를 함유한 기를 나타낸다. R6로서 시클로알킬기 함유기에서 시클로알킬기의 구체적인 예와 바람직한 예는 식(II)에서 R1 및 R2로서의 시클로알킬기에 대해 상술한 것과 동일하다. 단환의 시클로알킬기는 단환의 시클로알킬기보다 더 바람직하다.R6로서의 시클로알킬기 함유기는 치환기를 가질 수 있다. 시클로알킬기를 함유한 기가 가질 수 있는 치환기의 구체적인 예는 식(II)에서 R1 및 R2로서의 시클로알킬기가 가질 수 있는 치환기의 예와 동일하다.R6로서의 시클로알킬기 함유기의 예는 R4로서의 시클로알킬기 함유기에 대해 상술한 것과 동일하다. 식(III-b)로 표현되는 반복단위는 식(III-b')로 표현되는 반복단위가 바람직하다.    식(III-b')에서, R5는 수소원자 또는 알킬기를 나타내고, R8은 시클로알킬기를 나타내고, r은 0 이상의 정수를 나타낸다.R5로서의 알킬기의 구체적인 예와 바람직한 예는 식(III-b)에서 R5로서의 알킬기의 예와 동일하다. R8로서의 시클로알킬기의 구체적인 예는 식(II)에서의 R1 및 R2로서의 시클로알킬기에 대해 기재된 것과 동일하다. 시클로알킬기는 3~8개의 탄소수를 갖는 단환 또는 다환의 시클로알킬기가 바람직하고, 그것의 바람직한 예는 시클로펜틸기, 시클로헥실기 및 2-비시클로-[2.2.1]-헵틸기를 포함한다. 단환의 시클로알킬기가 다환의 시클로알킬기보다 바람직하다. R8에서의 시클로알킬기는 치환기를 가질 수 있고, 치환기의 구체적인 예는 상기 R1 및 R2로서의 시클로알킬기가 가질 수 있는 치환기의 구체적인 예와 동일하다. 이들 중, 알킬기, 시클로알킬기, 아릴기 및 할로겐원자가 바람직하다.r은 0 또는 1의 정수가 바람직하다.식(III-a) 또는 (III-b)로 표현되는 반복단위는 식(III-b)로 표현되는 반복단위이고 동시에, 식(III-b)에서 R6로서의 시클로알킬기 함유기는 산의 작용에 의해 탈리될 수 없는 기(즉, 산의 작용에 의해 탈리되어 (메타)아크릴산을 발생시키지 않는 기)가 바람직하다. 이 구성에 의해서, 표면 조도의 관점에서 더욱 우수한 성능이 달성될 수 있고, 기타 특성(감도, 해상도, DOF성능, 패턴의 스커트 트레일링)이 개선되는 경향이 있다일반적으로, 산의 작용에 의해 탈리될 수 있는 기의 예는 -C(R36)(R37)(R38) 및 -C(R01)(R02)(OR39)을 포함한다. R36~R39는 각각 독립적으로 알킬기, 시클로알킬기, 아릴기, 아랄킬기 또는 알케닐기를 나타낸다. R36 및 R37은 서로 결합하여 환을 형성해도 좋다.R01 및 R02는 각각 독립적으로 수소원자, 알킬기, 시클로알킬기, 아릴기, 아랄킬기 또는 알케닐기를 나타낸다.따라서, 식(III-a) 또는 (III-b)로 표현되는 반복단위는 상기 열거된 산의 작용에 의해 탈리될 수 있는 기가 R6에 포함되지 않은 식(III-b)로 표현되는 반복단위가 바람직하다.식(III-b) 또는 (III-b')로 표현되는 반복단위에 대한 구조의 구체적인 예는 이하에 열거되지만, 본 발명은 이들에 한정되지 않는다.상기 구체적인 예의 왼쪽으로부터 시작하여 5개의 반복단위에서, 식(III-b)에서 R6으로서의 시클로알킬기 함유기가 산의 작용에 의해 탈리될 수 없는 기이다.한편, 상기 구체적인 예의 오른쪽으로부터 2개의 반복단위에서, 식(III-b)에서 R6으로서의 시클로알킬기 함유기는 산의 작용에 의해 탈리될 수 있는 기이다. 수지(A)에서 식(III-a) 또는 (III-b)로 표현되는 반복단위의 조성비는 수지(A)에 있어서의 모든 반복단위에 대하여 1~30몰%인 것이 바람직하고, 1~20몰%인 것이 보다 바람직하다. 상기 조성비는 표면 조도가 확실하게 억제될 수 있기 때문에 1몰%이상인 것이 바람직하고, 얻어진 패턴에서 결손이 거의 생성되지 않는다는 관점으로부터 상기 조성비는 30몰%이하인 것이 바람직하다.따라서, 수지(A)는 수지(A)에 있어서의 모든 반복단위에 대하여, 식(I)으로 표현되는 반복단위의 55~85몰%, 식(II)로 표현되는 반복단위의 14~40몰%, 식(III-a) 또는 (III-b)로 표현되는 반복단위의 1~30몰%를 함유한 수지가 바람직하다. 수지(A)의 중량 평균 분자량(Mw)은 8,000~23,000인 것이 바람직하고,  10,000~23,000인 것이 보다 바람직하다. 이 범위 안에서, 수지의 유리 전이 온도(Tg)는 상승하는 반면에, 레지스트 필름에 있어서의 수지의 유동성은 낮아진다고 추측된다. 그 결과, 발생된 산의 확산은 억제될 수 있고, 노광 관용도와 스탠딩 웨이브 등의 각종 성능이 강화된다.  한편, 알칼리 현상액에서 수지 자체의 용해 속도, 감도와 결함 생성을 고려하여 중량 평균 분자량(Mw)은 23,000이하가 바람직하다.수지(A)의 다분산성(Mw/Mn)은 1.0~3.0이 바람직하고, 더욱 바람직하게는 1.0~2.5이며, 1.0~2.0이 더욱 더 바람직하다.  여기에 사용된 중량 평균 분자량은 겔 투과 크로마토그래피에 의한 폴리스티렌 환산으로 측정된 값으로 정의된다.조성물에서 수지(A)의 함유량은 본 발명의 감활성광선성 또는 감방사선성 수지 조성물의 전체 고형분 함유량에 대하여 80~90질량%가 바람직하고, 85~99질량%가 보다 바람직하고, 90~98질량%가 더욱 바람직하다(본 명세서에서, 질량비는 중량비와 동일하다).수지(A)의 구체적인 예는 이하에 열거되지만, 본 발명은 이들에 한정되지 않는다. 수지(A)로서, 1종의 수지가 단독으로 사용될 수 있고, 또는 2종 이상의 수지가 조합하여 사용될 수 있다. [2] 산 발생제(B)본 발명의 감활성광선성 또는 감방사선성 수지 조성물은 활성 광선 또는 방사선 조사 시에 산을 발생시킬 수 있는 화합물(이하, "산 발생제(B)"라고 하는 경우도 있다)을 함유한다. 사용될 수 있는 산 발생제(B)는 양이온성 광중합을 위한 광개시제, 라디칼 광중합을 위한 광개시제, 염색을 위한 광탈색제, 광변색제, 마이크로 레지스트 등에 사용되는 활성 광선 또는 방사선 조사 시에 산을 발생시키는 것으로 알려진 화합물 및 그들의 혼합물로부터 적절하게 선택될 수 있다. 산 발생제(B)로서 사용되는 활성 광선 또는 방사선 조사 시에 분해되어 산을 발생시킬 수 있는 화합물 중, 하기 식(ZI), (ZII) 및 (ZIII)으로 표현되는 화합물이 바람직하다.식(ZI)에서, R201, R202 및 R203은 각각 독립적으로 유기기를 나타낸다.Z_는 비친핵성 음이온을 나타내고 그것의 바람직한 예로는 술포네이트 음이온, 비스(알킬술포닐)아미드 음이온, 트리(알킬술포닐)메티드 음이온, BF4_, PF6_ 및 SbF6_를 포함한다. 상기 음이온은 탄소원자를 함유한 유기 음이온이 바람직하다. 바람직한 유기 음이온은 하기 식 AN1~AN3으로 나타내어지는 유기 음이온을 포함한다. 식 AN1~AN3에서, Rc1~Rc3는 각각 독립적으로 유기기를 나타낸다. Rc1~Rc3에 있어서의 유기기는 1~30개의 탄소수를 갖는 유기기가 포함되고 치환될 수 있는 알킬기, 아릴기 또는 -O-, -CO2-, -S-, -SO3- 및 -SO2N(Rd1)- 등의 단일 결합 또는 연결기를 통해 이들 다수의 기를 연결함으로써 형성되는 기가 바람직하다. 이러한 기는 결합된 다른 알킬기 또는 아릴기와 환 구조를 더 형성할 수 있다. Rd1은 수소원자 또는 알킬기를 나타내고 Rd1이 결합된 알킬 또는 아릴기와 함께 환 구조를 형성할 수 있다. Rc1~Rc3의 유기기는 불소원자 또는 1-위치에 플루오르알킬기로 치환된 알킬기이거나 불소원자 또는 플루오르알킬기로 치환된 페닐기일 수 있다. 불소원자 또는 플루오르알킬기를 갖기 때문에, 방사선 조사 시에 발생된 산의 산도는 증가하고 감도는 향상된다. Rc1~Rc3 각각 5개 이상의 탄소원자를 가질 때, 적어도 하나의 탄소원자는 수소원자로 치환되는 것이 바람직하고, 수소원자의 수가 불소원자의 수보다 많은 것이 바람직하다. 5개 이상의 탄소수를 갖는 퍼플루오르알킬기가 없는 것은 생태계로의 독성을 감소시킬 수 있다.R201, R202 및 R203로서 유기기의 탄소수는 일반적으로 1~30개이고, 바람직하게는 1~20개이다. R201~R203 중에 두 개는 조합하여 환 구조를 형성해도 좋고, 상기 환은 수소원자, 황 원자, 에스테르결합, 아미드결합 또는 카르보닐결합을 함유할 수 있다.  R201~R203 중 두 개가 결합함으로써 형성된 기는 알킬렌기(예를 들면, 부틸렌기, 펜틸렌기)를 포함한다.R201, R202 및 R203로서 유기기의 구체적인 예로는 상기 설명된 화합물 (ZI-1), (ZI-2) 및 (ZI-3)에 상응하는 기를 포함한다. 화합물은 식(ZI)으로 표현되는 다수의 구조를 갖는 화합물일 수 있다. 예를들면, 식(ZI)로 표현되는 화합물에 있어서 R201~R203 중 적어도 하나가 식(ZI)로 표현되는 다른 화합물에 있어서의 R201~R203 중 적어도 어느 하나와 결합된 구조를 갖는 화합물일 수 있다 구성 성분(ZI)은  이하에 기재된 화합물(ZI-1), (ZI-2) 또는 (ZI-3)인 것이  보다 바람직하다.화합물(ZI-1)은 식(ZI)에 있어서의 R201~R203 중 적어도 어느 하나가 아릴기인 아릴술포늄 화합물, 즉, 양이온으로서 아릴술포늄을 갖는 화합물이다.아릴술포늄 화합물에서, R201~R203 모두가 아릴기이거나 R201~R203의 일부가 아릴기이고 나머지가 알킬기일 수 있다. 아릴술포늄 화합물의 예는 트리아릴술포늄 화합물, 디아릴알킬술포늄 화합물및 아릴디알킬술포늄 화합물을 포함한다.아릴술포늄 화합물에서 아릴기는 페닐기 및 나프틸기 등의 아릴기가 바람직하고, 또는 인돌 잔기 및 피롤 잔기 등의 헤테로아릴기가 바람직하며, 페닐기 또는 인돌 잔기가 보다 바람직하다. 아릴술포늄 화합물이 2개 이상의 아릴기를 갖는 경우, 이들 2개 이상의 아릴기는 같거나 다를 수 있다. 소망의 경우, 상기 아릴술포늄 화합물에 존재하는 알킬기는 1~15개의 탄소수를 갖는 알킬(직쇄 또는 분기상) 또는 시클로알킬기가 바람직하고, 그것의 예는 메틸기, 에틸기, 프로필기, n-부틸기, sec-부틸기, tert-부틸기, 시클로프로필기, 시클로부틸기 및 시클로헥실기를 포함한다. R201~R203로서 아릴기 및 알킬기는 치환기로서 알킬기(예를 들면, 탄소수 1~15개를 가짐), 아릴기(예를 들면, 탄소수 6~14개를 가짐), 알콕시기(예를 들면, 탄소수 1~15개를 가짐), 할로겐원자, 히드록실기 또는 페닐티오기를 가질 수 있다. 상기 치환기는 1~12개의 탄소수를 갖는 알킬(직쇄 또는 분기상) 또는 시클로알킬기 또는 1~12개의 탄소수를 갖는 직쇄, 분기 또는 환상 알콕시기가 바람직하고, 1~4개의 탄소수를 갖는 알킬기 또는 1~4개의 탄소수를 갖는 알콕시기가 가장 바람직하다. 상기 치환기는 3개의 R201~R203 중 어느 하나에 치환되어도 좋고, 이들 3개 모두에 치환되어도 좋다. R201~R203이 아릴기인 경우, 상기 치환기는 아릴기의 p-위치에 치환되는 것이 바람직하다.상기 화합물(ZI-2)가 이하에 설명된다.상기 화합물(ZI-2)는 식(ZI)에서 R201~R203은 각각 독립적으로 방향족 환이 없는 유기기를 나타내는 화합물이다. 여기서 사용된 방향족 환은 헤테로 원자를 함유한 방향족 환을 포함한다.R201~R203로서 방향족 환이 없는 유기기는 일반적으로 1~30개의 탄소수를 갖고, 1~20개인 것이 바람직하다.R201~R203은 각각 독립적으로 알킬기, 2-옥소알킬기, 알콕시카르보닐메틸기, 알릴기 또는 비닐기가 바람직하고, 직쇄, 분기 또는 환상의 2-옥소알킬기 또는 알콕시카르보닐메틸기가 보다 바람직하며, 직쇄 또는 분기상의 2-옥소알킬기가 가장 바람직하다. R201~R203으로서 알킬기는 직쇄, 분기 또는 환상일 수 있지만 1~10개의 탄소수를 갖는 직쇄 또는 분기상의 알킬기(예를 들면, 메틸기, 에틸기, 프로필기, 부틸기, 펜틸기) 또는 3~10개의 탄소수를 갖는 시클로알킬기(예를 들면, 시클로펜틸기, 시클로헥실기, 노르보닐기)가 바람직하다.R201~R203로서 2-옥소알킬기는 직쇄, 분기 또는 환상일 수 있지만 상술의 알킬기의 2-위치에 003e#C=O를 갖는 기가 바람직하다.R201~R203로서 알콕시카르보닐메틸기에 있어서 알콕시기는 1~5개의 탄소수를 갖는 알콕시기(예를 들면, 메톡시기, 에톡시기, 프로폭시기, 부톡시기, 펜톡시기)가 바람직하게 포함된다. R201~R203은 각각 할로겐원자, 알콕시기(예를 들면, 1~5개의 탄소수를 가짐), 히드록실기, 시아노기 또는 니트로기로 더 치환될 수 있다.R201~R203 중 두 개는 결합하여 환 구조를 형성할 수 있고, 상기 환은 산소원자, 황 원자, 에스테르 결합, 아미드결합 또는 카르보닐기를 함유할 수 있다. R201~R203 중 두 개가 결합함으로써 형성된 기는 알킬렌기(예를 들면, 부틸렌기, 펜틸렌기)를 포함한다. 화합물(ZI-3)는 이하에 설명된다.화합물(ZI-3)는 하기 식(ZI-3)으로 표현되는 화합물이고 이것은 페나실술포늄염 구조를 갖는 화합물이다. R1c~R5c는 각각 독립적으로 수소원자, 알킬기, 알콕시기 또는 할로겐원자를 나타낸다.R6c 및 R7c는 각각 독립적으로 수소원자 또는 알킬기를 나타낸다.Rx 및 Ry는 각각 독립적으로 알킬기, 2-옥소알킬기, 알콕시카르보닐메틸기, 알릴기 또는 비닐기를 나타낸다.R1c~R7c 중 어느 두개 이상은 결합하여 환 구조를 형성할 수 있다. 또한, Rx와 Ry는 결합하여 환 구조를 형성할 수 있다. 이들 환 구조는 산소원자, 황 원자, 에스테르 결합 또는 아미드 결합을 함유해도 좋다. X_는 식(ZI)에서의 Z_와 같은 의미를 갖는다.화합물(ZI-3)의 구체적인 예는 JP-A-2004-233661의 [0047], [0048]단락 및 JP-A-2003-35948의 [0040]~[0046]단락에서 열거된 화합물을 포함한다.식(ZII) 및 (ZIII)은 이하에 설명된다.식(ZII) 및 (ZIII)에서, R204~R207은 각각 독립적으로 치환기를 가질 수 있는 아릴기, 치환기를 가질 수 있는 알킬기, 또는 치환기를 가질 수 있는 시클로알킬기를 나타낸다.  R204~R207의 아릴기의 구체적인 예는 화합물(ZI-1)에서 R201~R203로서의 아릴기에 대해 기재된 것과 동일하다. R204~R207의 알킬기 및 시클로알킬기의 구체적인 예와 바람직한 예는 화합 물(ZI-2)에서의 R201~R203로서의 알킬기 및 시클로알킬기에 대해 기재된 것과 동일하다.Z_는 식(ZI)에서 Z_와 같은 의미를 갖는다.산 발생제(B)로 사용되는 활성 광선 또는 방사선 조사 시에 산을 발생시킬 수 있는 화합물 중, 하기 식(ZIV), (ZV) 및 (ZVI)로 표현되는 화합물도 바람직하 다. 식(ZIV)~(ZVI)에서, Ar3 및 Ar4는 각각 독립적으로 치환 또는 미치환의 아릴기를 나타낸다.식(ZV) 및 (ZVI)에서 각각의 R208는 독립적으로 치환 또는 미치환의 알킬기, 치환 또는 미치환의 시클로알킬기, 또는 치환 또는 미치환의 아릴기를 나타낸다. 발생된 산의 강도 증가의 관점으로부터, R208은 바람직하게 불소원자로 치환된다 . R209 및 R210은 각각 독립적으로 치환 또는 미치환의 알킬기, 치환 또는 미치환의 시클로알킬기, 치환 또는 미치환의 아릴기, 또는 전자 끄는 기를 나타낸다. R209은 치환 또는 미치환의 아릴기가 바람직하다. R210은 전자끄는 기가 바람직하고, 시아노기 또는 플루오르알킬기가 보다 바람직하다. A는 치환 또는 미치환의 알킬렌기, 치환 또는 미치환의 알케닐렌기, 또는 치환 또는 미치환의 아릴렌기를 나타낸다.본 발명에서, 식(ZVI)로 표현되는 다수의 구조를 갖는 화합물이 바람직하다. 예를 들면, 상기 화합물은 식(ZVI)로 표현되는 화합물에 있어서 R209~R210 중 하나가 식(ZVI)로 표현되는 다른 화합물에 있어서 R209~R210 중 어느 하나에 결합된 구조를 갖는 화합물일 수 있다. 상기 산 발생제(B)는 디아조디술폰 화합물 및 술포늄염 중 적어도 어느 하나를 함유하는 것이 바람직하다. 디아조디술폰 화합물은 식(ZIII)로 표현되는 화합물이 바람직하고 술포늄염은 식(ZI)으로 표현되는 화합물이 바람직하다. 산 발생제(B)의 구체적인 예는 이하에 열거되지만, 본 발명은 이들에 한정되지 않는다.    상기 산 발생제(B)로서, 1종의 화합물이 단독으로 사용될 수 있거나 2종 이상의 화합물이 조합하여 사용될 수 있다. 2종 이상의 화합물이 조합하여 사용되는 경우, 2개 이상으로 수소원자를 제외한 모든 원자의 수에 있어서 다른 유기산을 발생시킬 수 있는 2종 이상의 화합물이 조합되는 것이 바람직하다.조성물에서 산 발생제(B)의 함유량은 감활성광선성 또는 감방사선성 수지 조성물의 전체 고형분 함유량에 대해서 0.1~20질량%가 바람직하고, 0.5~10질량%가 보다 바람직하고, 1~7질량%가 더욱 바람직하다.[3] 유기 염기성 화합물(C)본 발명의 감활성광선성 또는 감방사선성 수지 조성물은 염기성 화합물을 함유하는 것이 바람직하다. 상기 염기성 화합물은 질소 함유 유기 염기성 화합물이 바람직하다. 사용가능한 화합물은 특별히 제한되지 않지만, 예를 들면, 하기(1)~(4)로 분류된 화합물이 바람직하게 사용된다. (1) 하기 식(BS-1)로 표현되는 화합물:식(BS-1)에서, R은 각각 독립적으로 수소원자, 알킬기(직쇄 또는 분기), 시클로알킬기(단환 또는 다환), 아릴기 및 아랄킬기 중 어느 하나를 나타내지만, 3개의 R 모두가 수소원자인 것은 허용되지 않는다.R로서의 알킬기의 탄소수는 특별히 제한되지 않지만 통상 1~20개이고, 바람직하게는 1~12개이다.R로서의 시클로알킬기의 탄소수는 특별히 제한되지 않지만 통상 3~20개이고, 바람직하게는 5~15개이다.R로서의 아릴기의 탄소수는 특별히 제한되지 않지만 통상 6~20개이고, 바람직하게는 6~10개이다. 그것의 구체적인 예는 페닐기 및 나프틸기를 포함한다.R로서의 아랄킬기의 탄소수는 특별히 제한되지 않지만, 통상 7~20개이고, 바람직하게는 7~11개이다. 그것의 구체적인 예는 벤질기를 포함한다. R로서의 알킬기, 시클로알킬기, 아릴기 및 아랄킬기에 있어서, 수소원자는 치환기에 의해 대체될 수 있다. 치환기의 예로는 알킬기, 시클로알킬기, 아릴기, 아랄킬기, 히드록실기, 카르복실기, 알콕시기, 아릴옥시기, 알킬카르보닐옥시기 및 알킬옥시카르보닐기를 포함한다. 식(BS-1)로 표현되는 화합물에서, 3개의 R 중 하나만이 수소원자이거나 R 모두가 수소원자가 아닌 것이 바람직하다. 식(BS-1)로 표현되는 화합물의 구체적인 예는 트리-n-부틸아민, 트리-n-펜틸아민, 트리-n-옥틸아민, 트리-n-데실아민, 트리이소데실아민, 디시클로헥실메틸아민, 테트라데실아민, 펜타데실아민, 헥사데실아민, 옥타데실아민, 디데실아민, 메틸옥타데실아민, 디메틸운데실아민, N,N-디메틸도데실아민, 메틸디옥타데실아민, N,N-디부틸아닐린, N,N-디헥실아닐린, 2,6-디이소프로필아닐린 및 2,4,6-트리(tert  -부틸)아닐린을 포함한다. 또한, 바람직한 하나의 실시형태로는 식(BS-1)에서 적어도 하나의 R이 히드록실기로 치환된 알킬기인 화합물이다. 화합물의 구체적인 예는 트리에탄올아민 및 N,N-디히드록시에틸아닐린을 포함한다.R로서의 알킬기는 알킬 쇄에 산소원자를 함유하여 옥시알킬렌 쇄를 형성할 수 있다. 상기 옥시알킬렌 쇄는 -CH2CH2O-가 바람직하다. 그것의 구체적인 예는 트리스(메톡시에톡시에틸)아민 및 U.S. 특허 6,040,112, 칼럼 3, 60줄 이하 참조에서 설명된 화합물을 포함한다. (2) 질소 함유 헤테로환 구조를 갖는 화합물헤테로환 구조는 방향족성을 가질 수 있거나 가질 수 없고, 다수의 질소원자를 함유할 수 있고, 질소 이외의 헤테로원자를 더 함유할 수 있다. 상기 화합물의 구체적인 예는 이미다졸 구조(예를 들면, 2-페닐벤즈이미다졸, 2,4,5-트리페닐이미다졸)를 갖는 화합물, 피페리딘 구조(예를 들면, N-히드록시에틸피페리딘, 비스(1,2,2,6,6-펜타메틸-4-피페리딜) 세바케이트)를 갖는 화합물, 피리딘 구조(예를 들면, 4-디메틸아미노피리딘)을 갖는 화합물 및 안티피린 구조(예를 들면, 안티피린, 히드록시안티피린)를 갖는 화합물을 포함한다.2개 이상의 환 구조를 갖는 화합물도 적절하게 사용된다. 그것의 구체적인 예는 1,5-디아자비시클로[4.3.0]논-5-엔 및 1,8-디아자비시클로[5.4.0]운덱-7-엔을 포함한다.(3) 페녹시기 함유 아민 화합물 페녹시기 함유 아민 화합물은 아민 화합물의 알킬기가 질소원자를 대향하는 말단에 페녹시기를 갖는 화합물이다. 상기 페녹시기는 알킬기, 알콕시기, 할로겐원자, 시아노기, 니트로기, 카르복실기, 카르복실산  에스테르기, 술폰산 에스테르기, 아릴기, 아랄킬기, 아실옥시기 및 아릴옥시기 등의 치환기를 가질 수 있다.페녹시기 및 질소원자 사이에 적어도 하나의 옥시알킬렌 쇄를 갖는 화합물이 바람직하다. 한 분자 중 옥시알킬렌 쇄의 수가 3~9개인 것이 바람직하고 4~6개인 것이 보다 바람직하다. 옥시알킬렌 쇄 중, -CH2CH2O-가 바람직하다.상기 화합물의 구체적인 예는 2-[2-2-(2,2-디메톡시-페녹시에톡시)에틸-비스-(2-메톡시에틸)]-아민 및 U.S.특허 출원 공개 2007/0224539A1호의 [0066]단락에서 설명된 화합물(C1-1)~(C3-3)을 포함한다.(4) 암모늄염암모늄염이 적절하게 사용될 수도 있다. 상기 암모늄염은 히드록시드 또는 카르복실레이트가 바람직하다. 더 구체적으로는, 테트라부틸암모늄히드록시드로 대표되는 테트라알킬암모늄히드록시드가 바람직하다사용될 수 있는 염기성 화합물의 다른 예로는 JP-A-2002-363146의 실시예에서 합성된 화합물 및 JP-A-2007-298569의 [0108]단락에 기재된 화합물이 포함된다.상기 염기성 화합물에 대해서, 1종의 화합물이 단독으로 사용되거나 2종 이상의 화합물이 조합으로 사용되어도 좋다. 사용되는 상기 염기성 화합물의 양은 조성물의 고형분 함유량에 대하여 통상 0.001~10질량%이고, 바람직하게는 0.01~5질량%이다.[산 발생제(구성 성분(B))/염기성 화합물(구성 성분(C))]의 몰비는 2.5~300이 바람직하다. 즉, 몰비는 감도 및 해상도를 고려하여 2.5이상이 바람직하고 노광 후 열 처리할 때까지의 경시에 따른 패턴의 두꺼워짐으로 인한 해상도 감소를 억제하는 관점에서 300이하가 바람직하다. 상기 몰비는 5.0~200이 바람직하고 7.0~150이 더욱 바람직하다.[4] 계면활성제(D)본 발명의 감활성광선성 또는 감방사선성 수지 조성물은 계면활성제를 더 함유하는 것이 바람직하다. 상기 계면활성제는 불소 함유 및/또는 실리콘 함유 계면활성제가 바람직하다. 상기 계면활성제의 예는 Dainippon Ink 0026# Chemicals, Inc.제작 Megaface F176 및 Megaface R08; OMNOVA 제작 PF656 및 PF6320; Troy Chemical 제작 Troysol S-366; Sumitomo 3M Inc. 제작, Florad FC430; 및 Shin-Etsu Chemical co., Ltd. 제작 폴리머 KP-341을 포함한다.불소 함유 및/또는 실리콘 함유 계면활성제 이외의 계면활성제가 사용될 수도 있다. 그것의 구체적인 예는 폴리옥시에틸렌 알킬 에테르 및 폴리옥시에틸렌 알킬 아릴 에테르를 포함한다.또한, 공지된 계면활성제가 적절하게 사용될 수 있다. 사용될 수 있는 계면활성제의 예는 U.S. 특허 출원 공개 2008/0248425A1호의 [0273]단락 이하에 기재된 계면활성제를 포함한다.1종의 계면활성제가 단독으로 사용되거나 2종 이상의 계면활성제가 조합하여 사용되어도 좋다.사용되는 계면활성제의 양은 조성물의 전체 고형분에 대하여 0.0001~2질량%인 것이 바람직하고, 0.001~1질량%인 것이 보다 바람직하다.[5] 용제(E)본 발명의 감활성광선성 또는 감방사선성 수지 조성물은 상술의 각 구성 성분을 용해할 수 있는 용제에 용해된 후 지지체상에 도포된다. 통상, 농도는, 조성물에 있어서 모든 구성 성분의 고형분 농도의 관점에서 2~30질량%인 것이 바람직하고, 3~25질량%인 것이 보다 바람직하다. 여기에 사용된 용제는 에틸 락테이트를 함유한다. 용제가 혼합 용제일 경우, 모든 용제에 대하여 에틸 락테이트의 비율이 10~40질량%인 것이 바람직하고 스커트 트레일링과 패턴의 표면 조도의 관점에서는 20~40질량%인 것이 보다 바람직하다.에틸 락테이트는 친수성이므로 현상액에 대하여 침투할 수 있지만 레지스트 필름에 잔존하기 쉬운 특성을 가진다. 이러한 특성때문에, 에틸 락테이트는 현상액에서 레지스트 필름의 용해를 가속화하는 효과를 산출함으로써 얻어진 패턴에 표면 조도 또는 스커트 트레일링을 감소시키는 것으로 여겨진다. 에틸 락테이트의 비율이 10질량% 이상이어서 충분한 다량의 에틸 락테이트가  레지스트 필름에 잔존할 수 있어, 얻어진 패턴에 있어서 표면 조도 및 스커트 트레일링이 적절하게 감소될 수 있다. 한편, 에틸 락테이트의 비가 40질량% 이하이어서 웨이퍼 플레인에 있어서의 상기 레지스트 필름의 두께 균일성이 더욱 증가할 수 있다. 에틸 락테이트와 조합하여 사용될 수 있는 용제의 바람직한 예는 에틸렌 디클로라이드, 시클로헥사논, 시클로펜타논, 아니솔, 2-헵타논, γ-부티로락톤, 메틸 에틸 케톤, 에틸렌 글리콜 모노메틸 에테르, 에틸렌 글리콜 모노에틸 에테르, 2-메톡시에틸 아세테이트, 에틸렌 글리콜 모노에틸 에테르 아세테이트, 프로필렌 글리콜 모노메틸 에테르(PGME, 다른 이름:1-메톡시-2-프로판올), 프로필렌 글리콜 모노에틸 에테르 아세테이트(PGMEA, 다른 이름:1-메톡시-2-아세톡시프로판), 톨루엔, 에틸 아세테이트, 메틸 락테이트, 메틸 메톡시프로피오네이트, 에틸 에톡시프로피오네이트, 메틸 피루베이트, 에틸 피루베이트, 프로필 피루베이트, N,N-디메틸포름아미드, 디메틸술폭시드, N-메틸피롤리돈 및 테트라히드로푸란을 포함한다. 이들 용제 중 하나는 단독으로 사용되거나 그들 중 몇몇이 혼합되어 사용되어도 좋다. 프로필렌 글리콜 모노메틸 에테르 아세테이트 및 프로필렌 글리콜 모노메틸 에테르는 에틸 락테이트와 조합하여 사용되는 용제로서 보다 바람직하다. [6] 기타 구성 성분또한, 본 발명의 감활성광선성 또는 감방사선성 수지 조성물은 예를 들면, 활성 광선 또는 방사선 조사 시에 카르복실산을 발생시킬 수 있는 화합물, 벤조산,  염료, 광염발생제, 산화방지제(예를 들면, JP-A-2006-276688)의 [0130]~[0133]단락에 공개된 페놀성 산화방지제) 등의 카르복실산, 및 JP-A-2006-330098 및 일본 특허 3,577,743에 기재된 방사선 조사시에 산을 제조할 수 있어 염기성이 감소되거나 중성이 될 수 있는 화합물을 적절하게 함유할 수 있다.본 발명의 패턴 형성 방법은 감활성광선성 또는 감방사선성 수지 조성물(포지티브 레지스트 조성물)을 사용함으로써 필름을 형성하는 단계, 및 상기 필름을 노광 및 현상하는 단계를 포함한다. 통상, 본 발명의 레지스트 조성물은 박막을 형성하기 위해 기판에 도포된다. 이 코팅 필름의 두께는 0.05~4.0㎛인 것이 바람직하다.본 발명에서, 필요한 경우, 시판의 무기 또는 유기 반사방지 필름이 레지스트의 상층 또는 하층 중 적어도 어느 하나로서, 예를 들면, 코팅에 의해 형성될 수 있다.상기 레지스트의 하층으로서 사용되는 반사방지 필름은 티타늄, 이산화티타늄, 질화 티탄, 산화크롬, 탄소 및 비결정형 실리콘 등의 무기성 필름형 또는 흡광제와 폴리머로 구성된 유기성 필름형 중 하나이어도 좋다. 전자는 진공증폭장치, CVD장치 및 스퍼터링 장치 등의 필름 형성을 위한 장비를 필요로 한다. 유기 반사방지 필름의 예는 JP-B-7-69611(여기서 사용된 "JP-B"란 "심사된 일본 특허 출원"을 의미한다)에 기재된 디페닐아민 유도체/포름알데하이드 수식 멜라민 수지 축합물, 알칼리 가용성 수지 및 흡광제로 이루어지는 필름; U.S.특허 5,294,680에 기재된 말레산 무수물 코폴리머 및 디아민형 흡광제의 반응물; JP-A-6-118631에 기재된 수지 바인더 및 메틸올멜라민계 열 가교제를 함유하는 필름; JP-A-6-118656에 기재된 동일 분자 내에 카르복실산기, 에폭시기 및 흡광기를 함유하는 아크릴수지형 반사방지 필름; JP-A-8-87115에 기재된 메틸올멜라민 및 벤조페논계 흡광제로 이루어지는 필름; 및 JP-A-8-179509에 기재된 폴리비닐 알콜 수지에 저분자 흡광제를 첨가함으로써 얻어진 필름을 포함한다. Brewer Science, Inc. 제작의 DUV-30시리즈 및 DUV-40시리즈 등의 시판의 유기 반사방지 필름 및 Shipley Co., Ltd. 제작의 AR-2, AR-3 및 AR-5가 유기 반사방지 필름으로서 사용될 수도 있다. 레지스트 상층용 유기 반사방지 필름에 대하여, AZ Electronic Materials K.K. 제작의 AQUATAR-II, AQUATAR-III 및 AQUATAR-VII 등의 유기 반사방지 필름이 사용되어도 좋다. 정밀 직접 회로 장치의 제조 등에 있어서, 레지스트 필름상의 패턴 형성 단계는 기판(예를 들면, 실리콘/이산화 실리콘 코팅 기판, 실리콘 기판 표면에 질화규소를 증착함으로써 제조된 기판, 질화규소 기판, 질화티탄 기판, 유리기판, ITO 기판, 석영/크롬 옥시드 코팅 기판, 또는 레지스트 필름에 접착력을 향상시키기 위해서 상기 기판에 헥사메틸디실란을 도포시킴으로써 제조된 기판)에 본 발명의 포지티브 레지스트를 도포하여 레지스트 필름을 형성하고, KrF 엑시머 레이져, ArF 엑시머 레이져, 전자빔 또는 EUV 광(바람직하게는 KrF 엑시머 레이져광, 전자빔 또는 EUV 광) 등의 활성 광선 또는 방사선을 조사한 후 상기 레지스트 필름을 가열, 현상, 세정 및 건조시켜 양호한 레지스트 패턴이 형성될 수 있다. 현상에 있어서 사용될 수 있는 알칼리 현상액은 무기성 알칼리(예를 들면, 수산화나트륨, 수산화칼륨, 탄산나트륨, 규산나트륨, 메타규산나트륨, 암모니아수), 1차아민(예를 들면, 에틸아민, n-프로필아민), 2차아민(예를 들면, 디에틸아민, 디-n-부틸아민), 3차아민(예를 들면, 트리에틸아민, 메틸디에틸아민), 알콜아민(예를 들면, 디메틸에탄올아민, 트리에탄올아민), 4차암모늄염(예를 들면, 테트라메틸 암모늄 히드록시드, 테트라에틸암모늄 히드록시드, 콜린) 및 환상 아민(예를 들면, 피롤, 피페리딘) 등의 알칼리 수용액(통상, 0.1~20질량%)이다. 상기 알칼리 수용액은 이소프로필 알콜 등의 알콜 및 비이온 계면활성제 등의 계면활성제를 적당량으로 더 첨가한 후에 사용될 수 있다.이들 현상액 중에서, 4차암모늄염이 바람직하고 테트라메틸암모늄 히드록시드 및 콜린이 보다 바람직하다. 알칼리 현상액의 pH는 통상 10~15이다.      (실시예)본 발명은 실시예를 참조로 이하에 더욱 상세하게 설명되지만, 본 발명의 내용은 이들에 한정되어 해석되지 않는다. (합성예 1) 수지((A-1)-1)의 합성:Nippon Soda Co.,Ltd. 제작의 폴리(p-히드록시스티렌)(50g)(분자량:15,000)이 프로필렌 글리콜 모노메틸 에테르 아세테이트(PGMEA) 240g에 용해되었고, 얻어진 용액은 60℃에서 20mmHg로 감압되어 계내에 잔존한 물과 함께 용액의 약 40g을 증류하여 제거했다. 20℃로 냉각한 후, 여기에 에틸 비닐 에테르 6.1g, 시클로헥실 비닐 에테르 4.0g 및 파라-톨루엔술폰산 0.02g이 첨가되었고, 혼합물은 1시간 동안 실온에서 교반되었다. 이어서, 반응용액은 트리에틸아민 0.02g을 첨가함으로써 중화되었고, 에틸 아세테이트 240g 및 물 140g으로 추출조작이 3번 행해졌다. 얻어진 수지는 ((A-1)-1)와 같이 표기되었다.수지 ((A-1)-2), (A-4) 및 (A-5)는 합성예 1과 동일한 방법에 의해 합성되었다. (합성예 2) 수지((A-2)-1)의 합성:p-tert-부톡시스티렌(176.3g(1.0몰)) 및 시클로헥실 아크릴레이트 16.2g이 이소프로판올 250ml에 용해되었고, 질소 증기 하에 2,2'-아조비스이소부티로니트릴이 첨가되었다. 상기 혼합물은 6시간 동안 75℃에서 중합반응이 행해졌다. 상기 반응용액이 냉각된 후 메탄올 5,000ml에 부어져 정석되었다. 석출된 결정은 여과에 의해 수집되었고, 메탄올로 세정되었고 감압하에 건조되어 백색 분말 결정으로서 폴리(p-tert-부톡시스티렌/시클로헥실 아크릴레이트) 172.5g을 얻었다. 얻어진 수지에 있어서의 p-tert-부톡시스티렌 유닛 및 시클로헥실 아크릴레이트 유닛 간의 조성비는 1HNMR 및 13CNMR측정으로부터 약 90:10이라고 확인되었다. 또한, 폴리스티렌을 표준으로 사용한 GPC측정 결과는 Mw가 약 20,600이고 Mw/Mn이 1.55이었다.상기 얻어진 폴리(p-tert-부톡시스티렌/시클로헥실 아크릴레이트) (130.5 g)은 이소프로판올에 현탁되었고, 농염산 30ml가 첨가되었다. 상기 혼합물은 4시간 동안 70~80℃에서 교반하에 반응하였고, 반응용액이 냉각된 후 물 1,500ml에 부어져 정석되었다. 석출된 결정은 여과에 의해 수집되었고, 물로 세정되었고 감압하에 건조되어 백색 분말 결정으로서 폴리(p-히드록시스티렌/시클로헥실 아크릴레이트) 85.5g을 얻었다. 얻어진 폴리머에 있어서의 p-히드록시스티렌 유닛과 시클로헥실 아크릴레이트 유닛 간의 조성비는 1HNMR측정으로부터 약 90:10이라고 확인되었다. 또한 폴리스티렌을 표준으로 사용한 GPC측정 결과는 Mw가 약 14,800이고 Mw/Mn이 1.50이었다. 상기 얻어진 폴리(p-히드록시스티렌/시클로헥실 아크릴레이트)(24.7g) 및 에틸 비닐 에테르 4.6g이 에틸아세테이트에서 용해되었고, 피리듐 p-톨루엔술포네이트의 촉매량이 첨가되었다. 상기 혼합물은 5시간 동안 실온에서 교반하에 반응하였고, 상기 반응 후에, 반응용액은 물 3,000ml에 부어져 재정석되었다. 석출된 결정은 여과에 의해 수집되었고, 물로 세정되었고 감압하에 건조되어 백색 분말 결정으로서 폴리(p-1-에톡시에톡시스티렌/p-히드록시스티렌/시클로헥실 아크릴레이트)   26.1g을 얻었다. 얻어진 폴리머에 있어서의 p-1-에톡시에톡시스티렌 유닛, p-히드록시스티렌 유닛 및 시클로헥실 아크릴레이트 유닛 간의 조성비는 1HNMR 및 13CNMR측정으로부터 약 20:70:10으로 확인되었다. 또한, 폴리스티렌을 표준으로 사용한 GPC측정 결과는 Mw가 약 17,500이고 Mw/Mn은 1.50이었다. 폴리머 ((A-2)-2) 및 (A-3)는 합성예 2와 동일한 방법에 의해 합성되었다. 합성된 수지의 조성비, 질량 평균 분자량(Mw) 및 분자량 분산도(Mw/Mn)는 표 1에 나타내어진다. 또한, 수지((A-1)-1) 및 ((A-1)-2)는 구조(A-1)을 갖고, 조성비, 분자량 또는 분산도가 다르고, 수지((A-2)-1) 및 ((A-2)-2)는 구조(A-2)를 갖고 조성비, 분자량 또는 분산도가 다르다.  (1) 포지티브 레지스트의 제작이하 표 2에 나타낸 성분이 용제에 용해되어 14.5질량%의 고형분 농도를 갖 는 용액을 제작하였고 얻어진 용액은 0.1㎛의 공극크기를 갖는 폴리테트라플루오르에틸렌 필터를 통해 미세여과되어 레지스트 용액이 제작되었다. 평가에 사용되는 레지스트 용액은 표 2에 나타내어진다. 여기서, 용제를 제외한 각 성분의 첨가량(질량%)(표의 괄호안에 숫자로 나타낸 값)은 용제를 제외한 고형분에 대한 질량%를 의미한다. 용제에 관해서는, 각 용제의 혼합비(질량%)가  나타내어진다.상기 표에서 약호는 각 약호 코드로 나타내어진 하기 화합물을 의미한다. 그러나, 산 발생제에 대한 약호는 본 발명을 실시하기 위한 형태에서 열거된 화합물이고 각 약호 코드로 나타내어진다. 003c#수지003e#003c#염기성 화합물003e#C-1:디시클로헥실메틸아민C-2:테트라-(n-부틸)암모늄히드록시드003c#계면활성제003e#W-1: Megaface F176(Dainippon Ink 0026# Chemicals, Inc. 제작)W-2: PF6320(OMNOVA 제작)(2) 포지티브 레지스트 패턴의 형성 및 평가(KrF 노광)실리콘에 두께가 100nm로 SiN을 증착함으로써 얻어진 8인치 웨이퍼는 Tokyo Electron Ltd. 제작의 스핀 코터, ACT8을 사용함으로써 헥사메틸디실라잔 처리가 행해졌고, 상기 제작된 레지스트 용액이 도포되었고 90초 동안 90℃에서 베이킹되어 평균 두께가 600nm인 필름을 얻었다.  얻어진 레지스트 필름의 패턴 노광은 KrF 엑시머 레이져 스캐너(ASML 제작, PAS5500/850C, 파장:248nm, NA=0.60, 시그마=0.70)를 사용하여 행해졌다. 이 때, 바이너리 마스크(binary mask)가 레티클로서 사용되었다. 노광 후, 상기 필름은 60초 동안 110℃에서 베이킹되었고, 60초 동안 2.38질량% 테트라메틸 암모늄히드록시드(TMAH) 수용액에 침지되었고, 30초 동안 수세되어 건조되었다. 얻어진 패턴은 하기 방법에 의해 평가되었다.(2-1) 감도얻어진 패턴의 선폭은 주사형 전자 현미경(Hitachi, Ltd. 제작 S-8840)에 의해 관찰되었고, 180nm의 선폭을 갖는 선(마스크에 있어서, 선 크기=170nm, 선:스페이스=1:1.2)을 해상할 때의 조사에너지가 감도(Eopt)로서 측정되었다.(2-2) 노광 관용도(EL)상기와 같은 방법으로 노광량에 대한 선폭을 측정함으로써, 목표크기 180nm의 ±10%에서 선폭, 즉, 162nm의 선폭과 198nm의 선폭을 제공하는 노광량이 결정되었고 하기 식에 의해 정의된 노광 관용도(EL)가 산출되었다. 값이 클수록 작은 노광 관용도와 높은 해상도를 나타낸다.[EL(%)]=[(162nm의 선폭을 제공하는 노광량)-(198nm의 선폭을 제공하는 노광량)]/(Eopt)(2-3) LER의 평가(2-1)에서 얻어진 감도에서 180nm의 선폭을 갖는 라인패턴은 주사형 현미경(Hitachi, Ltd. 제작 S8840)에 의해 관찰되었고 라인패턴의 종방향으로 2㎛의 범위에 대해서, 가장자리가 존재해야 할 기준선으로부터 실제 가장자리까지의 거리는 일정간격으로 50지점에서 측정되었다. 표준편차가 측정되었고 3σ가 계산되었다. 값이 작을수록 더 높은 성능을 의미한다.(2-4) 디포커스 관용도(DOF)노광은 포커스를 변화시킴으로써 (2-1)에서 결정된 감도에서 행해졌고, 포커스에 대한 선폭은 상기와 같은 방법으로 측정되었다. 선폭의 측정값이 목표 선폭 180nm의 ±10% 즉, 선폭 162nm ~ 선폭 198nm 이내에 포함되도록 포커스 변동진폭은 포커스 관용도(DOF)(㎛)로 측정되었다. 값이 클수록 더 넓은 포커스 관용도(DOF)를 나타낸다.(2-5) 스커트 트레일링(2-1)에서 얻어진 감도에서 180nm의 선폭을 갖는 선의 단면 프로파일(마스크에 있어서, 선 크기=170nm, 선:스페이스=1:1.2)이 주사형 현미경(Hitachi Ltd. 제작 S-4800)에 의해 관찰되었고. 도 1에 나타낸 바와 같이, 기판(2)에 형성된 선(1)의 상단부의 선폭은 X(nm)이고 하단부의 선폭은 Z(nm)라 하면, 스커트 트레일링은 하기 식에 따라 얻어진 Y(nm)에 대하여 평가되었다. Y값이 작을수록 더 짧은 스커트 트레일링을 의미하고 바람직하다.(2-6) 표면 조도(2-1)에서 얻어진 감도에서 180nm의 선폭을 갖는 선을 함유한 패턴 표면(마스크에 있어서, 선 크기=170nm, 선:스페이스=1:1.2)이 주사형 현미경(Hitachi Ltd. 제작 S8840)에 의해 관찰되었고, 표면 조도의 정도는 다음 5단계로 평가되었다.5: 패턴 상단부가 매우 매끄럽고, 패턴 가장자리는 흰색부분이 없다.4: 패턴 상단부가 매우 매끄럽고, 패턴 가장자리에 있는 흰색부분의 폭이 10nm이하이다.3: 패턴 상단부가 약간 거칠고, 패턴 가장자리에 있는 흰색부분의 폭이 10nm이하이다.2: 패턴 상단부가 약간 거칠고, 패턴 가장자리에 있는 흰색부분의 폭이 10nm초과 30nm미만이다.1: 패턴 상단부가 상당히 거칠고, 패턴 가장자리에 있는 흰색부분의 폭이 30nm이상이다.실시예 1~16 및 비교예 1~3의 평과 결과는 하기 표 3에 나타내어진다.KrF 엑시머 레이져 노광에 의한 패턴 형성에 대해, 본 발명의 레지스트 조성물은 참조 실시예에 비해 고감도, 고해상도, 넓은 포커스 관용도 성능, 양호한 LER 성능, 스케트 트레일링의 감소, 또한 패턴 표면 조도의 감소를 얻을 수 있다는 것이 표 3으로부터 확인된다.(3) 포지티브 레지스트 패턴의 형성 및 평가(전자빔(EB) 노광)8질량%까지 고형분 농도를 변화시키는 것을 제외하고는 (2)(KrF 노광)에서 사용된 것과 동일한 레지스트 용액이 Tokyo Electron Ltd. 제작의 스핀 코터, Mark8을 사용함으로써 헥사메틸디실라잔 처리가 된 실리콘 웨이퍼에 도포되었고 90초 동안 100℃에서 베이킹되어 평균 두께 300nm를 갖는 필름을 얻었다.이 레지스트 필름은 전자빔 리소그래피 장치(Hitachi, Ltd. 제작 HL750, 가속전압: 50KeV)를 사용함으로써 전자빔으로 조사되었다. 조사 후, 상기 필름은 60초 동안 110℃에서 베이킹되었고, 60초 동안 2.38질량% 테트라메틸 암모늄히드록시드(TMAH) 수용액에 침지되었고, 30초 동안 수세되어 건조되었다. 얻어진 패턴은 하기 방법에 의해 평가되었다.(3-1) 감도얻어진 패턴의 선폭은 주사형 전자 현미경(Hitachi, Ltd. 제작 S-9260)에 의해 관찰되었고, 150nm 선폭(선:스페이스=1:1)을 갖는 선을 해상할 때의 조사에너지가 감도로서 측정되었다. (3-2) 해상도의 평가(3-1)에서 얻어진 감도에서 선:스페이스=1:1 패턴을 해상하는데 있어서 해상가능한 선폭의 최소값은 상기 주사형 전자 현미경에 의해 관찰되었다.(3-3) LER의 평가(3-1)에서 얻어진 감도에서 150nm의 선폭을 갖는 선 패턴은 주사형 현미경(Hitachi, Ltd. 제작 S9260)에 의해 관찰되었고, 라인패턴의 종방향으로 2㎛범위에 대해, 가장자리가 존재해야 할 기준선으로부터 실제 가장자리까지의 거리는 일정간격으로 50지점에서 측정되었다. 표준편차가 측정되었고 3σ가 계산되었다. 값이 작을수록 높은 성능을 의미한다.EB 노광에 있어서의 평가결과는 표 4에서 보여진다.전자빔 조사에 의한 패턴 형성에 대해, 본 발명의 레지스트 조성물은 비교예에 비해 고감도, 고해상도 및 우수한 LER성능을 나타낸다는 것이 표 4의 결과로부터 확인된다.(4) 포지형 레지스트 패턴의 형성 및 평가(EUV 노광)5질량%까지 고형분 농도를 변화시키는 것을 제외하고는 (2)(KrF 노광)에서 사용된 것과 동일한 레지스트 용액은 Tokyo Electron Ltd. 제작의 스핀 코터, Mark8을 사용함으로써 헥사메틸디실라잔 처리가 된 실리콘 웨이퍼에 도포되었고 90초 동안 100℃에서 베이킹되어 평균 두께 100nm를 갖는 필름을 얻었다. 이 레지스트 필름은 EUV 광(파장:13nm, Lithotrack Japan 제작 EUVES)에 노광되었고, 60초 동안 110℃에서 베이킹 된 후, 2.38질량% 테트라메틸 암모늄히드록시드(TMAH) 수용액으로 현상되었다. 감도 곡선은 0~20.0mJ/cm2의 범위 내 0.5mJ/cm2씩 노광량을 변화시키면서 각 노광량에서 현상액의 레지스트 필름 용해 속도를 측정하여 얻어졌다.[감도와 해상도(용해 콘트라스트)]감도 곡선에서, 레지스트의 용해 속도가 포화될 때의 노광량이 감도로서 측정되었다. 또한, 해상도의 지표로서, 용해 콘트라스트(γ값)가 감도 곡선의 직선부분에 있어서 기울기로부터 계산되었다. γ값이 클수록 더욱 우수한 용해 콘트라스트 및 더 높은 해상도를 나타낸다. EUV 노광의 평가 결과는 이하 표 5에 나타내어진다.EUV 노광에 의한 패턴 형성에 대해서, 본 발명의 레지스트 조성물은 비교실예와 비교하여 높은 감도 및 높은 용해 콘트라스트를 나타낸다는 것이 표 5에서 확인된다.상술한 바와 같이, 본 발명의 레지스트 조성물은 EUV 조사 시에서도 좋은 결과를 얻었다. 
[ 산업상 이용가능성 ]
본 발명의 따라서, 감도와 해상도가 높고 포커스 관용도(DOF) 및 라인 에지 조도(LER)의 성능이 우수하며, 패턴은 스커트 트레일링과 패턴 표면 조도가 감소될 수 있는 감활성광선성 또는 감방사선성 수지 조성물 및 상기 조성물을 사용한 패턴 형성 방법이 제공될 수 있다. 본 출원은 2009년 7월 3일자로 제출된 일본 특허 출원 2009-159327호에 기초한 것이고, 그 전체 내용은 여기에 상세히 명시된 것과 같이 참조에 의해 포함된다.       